КЕРАМИЧЕСКАЯ МАССА
CERAMIC MIXTURE

Изобретение касается составов керамических масс, которые могут быть использованы в производстве кирпича, предназначенного для кладки печей.
Известна керамическая масса следующего состава, мас.%: глина тугоплавкая 20,0-30,0; кварциты 70,0-80,0 [1]. Предел прочности при сжатии изделий, полученных из такой керамической массы, составляет 53,6-56 МПа.
Задачей изобретения является повышение прочности кирпича, полученного из керамической массы.
Технический результат достигается тем, что керамическая масса, содержащая глину тугоплавкую и кварциты, дополнительно содержит пирофиллит при следующем соотношении компонентов, мас.%: глина тугоплавкая 40,0-45,0; кварциты 45,0-54,0; пирофилит 6,0-10,0.
В таблице приведены составы керамической массы.
Таблица
Компоненты
Состав, мас.%:
1
2
3
Глина тугоплавкая
40,0
43,0
45,0
Кварциты
54,0
49,0
45,0
Пирофиллит
6,0
8,0
10,0
Предел прочности при сжатии, МПа
не менее 60
не менее 60
не менее 60
2
Компоненты дозируют в требуемых количествах. Кварциты и пирофиллит размалывают до получения порошков с удельной поверхностью 2000-4000 см/г, смешивают, добавляют измельченную тугоплавкую глину (в составе керамической массы могут быть использованы тугоплавкие глины любых месторождений) и готовят керамическую массу с влажностью 18-23% и формуют из нее пластическим способом кирпич, который сушат и обжигают при температуре 1300-1350°С.
Источник информации
1. SU 1542932, С04В 33/00, 1990.